ПЛАКИРОВАННАЯ ТОЛСТОЛИСТОВАЯ СТАЛЬ ДЛЯ ГОРЯЧЕГО ПРЕССОВАНИЯ И СПОСОБ ГОРЯЧЕГО ПРЕССОВАНИЯ ПЛАКИРОВАННОЙ ТОЛСТОЛИСТОВОЙ СТАЛИ

1. Плакированный стальной лист для применения в горячем прессовании, отличающийся тем, что представляет собой плакированный стальной лист для применения в горячем прессовании, который содержит
стальной лист,
плакирующий Al-слой, который сформирован на одной поверхности или на обеих поверхностях указанного стального листа, и
поверхностный покровный слой, который сформирован на указанном плакирующем Al-слое,
причем указанный поверхностный покровный слой содержит по меньшей мере одно соединение цинка, выбранное из группы, состоящей из гидроксида цинка и соли цинка и органической кислоты.
2
2
2. Плакированный стальной лист для применения в горячем прессовании по п. 1, отличающийся тем, что количество осажденного соединения цинка в указанном поверхностном покровном слое составляет от 0,5 г/м до 7 г/м поверхности в расчете на Zn.
3. Плакированный стальной лист для применения в горячем прессовании по п. 2, отличающийся тем, что указанное поверхностное покрытие, в дополнение к указанному соединению цинка, содержит по меньшей мере один компонент из полимерного ингредиента, силанового связывающего агента или оксида кремния, в суммарном количестве от 5% масс. до 30% масс., в расчете на общее количество указанного соединения цинка.
4. Плакированный стальной лист для применения в горячем прессовании по любому из пп. 1-3, отличающийся тем, что указанный плакирующий Al-слой содержит Si: от 3% до 15%.
5. Плакированный стальной лист для применения в горячем прессовании по любому из пп. 1-3, отличающийся тем, что допускает, в качестве содержащегося указанного соединения цинка, введение одного или обоих из сульфата цинка и нитрата цинка, в % масс.: соответственно 10% или менее.
6. Плакированный стальной лист для применения в горячем прессовании по п. 4, отличающийся тем, что допускает, в качестве содержащегося указанного соединения цинка, введение одного или обоих из сульфата цинка и нитрата цинка, в % масс.: соответственно 10% или менее.
7. Способ горячего прессования плакированного стального листа, отличающийся тем, что изготавливают заготовку плакированного стального листа, который содержит плакирующий Al-слой, который сформирован на одной поверхности указанного стального листа или на обеих поверхностях указанного стального листа, и указанный поверхностный покровный слой, который сформирован на указанном плакирующем Al-слое и который содержит по меньшей мере одно соединение цинка, выбранное из группы, состоящей из гидроксида цинка, фосфата цинка и соли цинка и органической кислоты, затем нагревают и проводят прессование указанного нагретого плакированного стального листа.
8. Способ горячего прессования плакированного стального листа по п. 7, отличающийся тем, что при нагреве перед прессованием средняя скорость повышения температуры составляет от 10ºС/с до 300ºС/с во время, когда указанный плакированный стальной лист нагревают с помощью омического нагрева или индукционного нагрева от температуры 50ºС до температуры на 10ºС ниже максимальной пиковой температуры.